(57)【特許請求の範囲】
【請求項１】
少なくとも熱電材料成分及び磁性成分を含有し、結晶が一定の方向に配向した配向熱電材料において、前記磁性成分は少なくとも炭素成分を含有することを特徴とする配向熱電材料。
【請求項２】
前記磁性成分は、炭素成分を含有する強磁性成分を少なくとも含むことを特徴とする請求項１に記載の配向熱電材料。
【請求項３】
前記磁性成分は、炭素成分を含有する常磁性成分を少なくとも含むことを特徴とする請求項１に記載の配向熱電材料。
【請求項４】
前記磁性成分は、炭素成分を含有する超常磁性成分を少なくとも含むことを特徴とする請求項１に記載の配向熱電材料。
【請求項５】
前記熱電材料成分は、少なくともＳｒ，Ｔｉの酸化物を主成分とする熱電材料成分を含有することを特徴とする請求項１〜４のいずれかに記載の配向熱電材料。
【請求項６】
前記熱電材料成分は、少なくともＳｒ，Ｔｉ及びＯから構成される化合物を含有することを特徴とする請求項１〜５のいずれかに記載の配向熱電材料。
【請求項７】
前記熱電材料成分は、ＳｒＴｉＯ3あるいはＳｒＯ(ＳｒＴｉＯ3)n（ｎは1以上の整数）を含有することを特徴とする請求項６に記載の配向熱電材料。
【請求項８】
微粒子の集合体より構成され、該微粒子がそれぞれ一定の方向に配向していることを特徴とする請求項１〜７のいずれかに記載の配向熱電材料。
【請求項９】
熱電材料を磁場中で成形して配向熱電材料を製造する配向熱電材料の製造方法において、前記熱電材料中に、炭素成分を含有する強磁性成分を添加する工程を具備したことを特徴とする配向熱電材料の製造方法。
【請求項１０】
熱電材料を磁場中で成形して配向熱電材料を製造する配向熱電材料の製造方法において、前記熱電材料中に、炭素成分を含有する常磁性成分を添加する工程を具備したことを特徴とする配向熱電材料の製造方法。
【請求項１１】
熱電材料を磁場中で成形して配向熱電材料を製造する配向熱電材料の製造方法において、前記熱電材料中に、炭素成分を含有する超常磁性成分を添加する工程を具備したことを特徴とする配向熱電材料の製造方法。
【発明の詳細な説明】
【技術分野】
【０００１】
本発明は、熱電材料及びその製造方法に関し、さらに詳しくは、結晶配向性を有する熱電材料及びその製造方法に関するものである。
【背景技術】
【０００２】
現在、世界のエネルギーは、その多くを化石燃料の燃焼エネルギーに依存しているが、熱サイクルを使用する発電システムの場合、そのエネルギーの多くを廃熱として未利用のまま廃棄しているのが現状である。一方、地球環境の保全が世界的規模で議論されるようになり、エネルギーの未利用分の有効利用技術開発が精力的に進められている。
【０００３】
この中で、熱電変換を用いた発電は、比較的低品質の熱においても直接電気に変換することが可能であるため、現状の未利用の廃熱を回収できる技術であり、最近のエネルギー問題や環境問題の深刻化に伴い、熱電変換に対する期待度はますます大きくなっている。
【０００４】
この熱電変換とは、異なる２種の金属やｐ型半導体とｎ型半導体等の熱電変換材料に温度差を与えると、両端に熱起電力が発生するゼーベック効果を利用して、熱エネルギーを直接電力に変換する技術であり、モーターやタービン等の可動部がまったくなく、また、老廃物もないという優れた特徴を有している。
【０００５】
ここで、熱電特性の性能評価に用いられる性能指数Ｚは、下記の式（１）で表される。
Ｚ＝α２／（κ・ρ）  ・・・（１）
α：ゼーベック係数
κ：熱伝導率
ρ：比抵抗
【０００６】
すなわち、ゼーベック係数が大きく、熱伝導率と比抵抗が小さいことが必要である。ここで、ゼーベック係数は物性値であるため、材料によって決まってしまうが、熱伝導率と比抵抗は、材料の微細組織や配向性によっても大きく変化させることが可能なため、熱伝導率や比抵抗を小さくするための結晶組織制御方法が検討されている。すなわち、結晶組織の配向性を向上させることにより、ある方向において、熱伝導率及び比抵抗を小さくすることが可能で、その方向における熱電特性を向上することができるわけである。
【０００７】
例えば、特許文献１には、ＡｘＢ２Ｏｙ（Ａ：Ｎａ，Ｌｉ，Ｋ，Ｃａ，Ｓｒ，Ｂａ，Ｂｉ，Ｙ，Ｌａ、Ｂ：Ｍｎ，Ｆｅ，Ｃｏ，Ｎｉ，Ｃｕ、１≦ｘ≦２、２≦ｙ≦４）型構造を有する熱電素子材料。特にＮａＣｏ２Ｏ４系熱電素子材料は、水酸化コバルト又は酸化コバルトの板状粒子とナトリウム金属塩とを混合し、これを前記水酸化コバルト又は酸化コバルト粒子が一方向に配向するように成形し、この成形体を焼成して緻密化させることによりＣ軸方向が配向した焼結体が作製される。という内容の熱電素子材料及びその製造方法が提案されている。
【０００８】
また、特許文献２には、結晶配向材料のテンプレートとなる物質である形状異方性を有するＺｎＯまたはその前駆体粉末材料と、このＺｎＯまたはその前駆体粉末材料との反応によって結晶異方性のある導電性酸化物を生成する物質とを混合し、この混合材料を前記異方形状粉末が一方向に配向するように常温下で成形し、この成形物を熱処理することにより合成し、その後に焼結する。という内容の結晶配向バルクＺｎＯ系焼結体材料の製造方法およびそれにより製造された熱電変換デバイスが提案されている。
【０００９】
さらに、特許文献３には、V族元素とVI族元素からそれぞれ選択した一種以上の元素の組み合わせを主成分とする熱電材料若しくは金属と半金属系材料の組み合わせを主成分とする熱電材料又はこれらに酸化物、炭化物、窒化物若しくはこれらの混合物を添加した熱電材料の直流通電加圧による焼結に際し、１００〜１５０００Ａの可変電流範囲で通電するとともに、磁束密度０．１Ｔ≦Ｈ≦２．０Ｔ（Ｔ：テスラ）の範囲で磁場をかけながら焼結し、焼結体組織の電気的配向性を得ることを特徴とする熱電材料の製造方法が提案されている。
【００１０】
ところで従来、熱電材料としては、主にＢｉ−Ｔｅ系材料が用いられてきたが、この材料系では添加物として加えられるＳｅも含めて毒性が大きく、また、３００℃程度までしか用いることができないという不具合が生じていた。
【００１１】
これに対し、酸化物系熱電材料は、環境にやさしいばかりでなく、高温まで使用することが可能であるため、現在、大いに開発が進められている。酸化物系熱電材料としては、例えば前述したＮａＣｏ２Ｏ４等のｐ型熱電材料があり、低温域から高温域までで高い熱電特性を示し、高効率の熱電返還が期待されている。しかしながら、ＮａＣｏ２Ｏ４と同程度の熱電特性を有するｎ型熱電材料がなくその開発が熱望されている。そのｎ型熱電材料の候補としてＳｒ−Ｔｉ系の酸化物熱電材料が提案されている。
【００１２】
Ｓｒ−Ｔｉ系酸化物系熱電材料として、例えば、特許文献４には、ストロンチウム酸化物とチタン酸化物あるいはストロンチウム酸化物、バリウム酸化物とチタン酸化物からなる複合酸化物の組成比や構成結晶相を特定範囲にしたことを特徴とする熱電変換材料が提案されている。
【００１３】
また、特許文献５には、ストロンチウム酸化物とチタン酸化物を主構成成分とする複合酸化物に希土類元素、Ｎｂ，Ｔａ，Ｓｂ，Ｗ，Ｓｉ，Ａｌ，Ｖ，Ｃｒ，Ｍｎ，Ｆｅ，Ｃｏ，Ｎｉ，Ｃｕ，Ｚｎから選ばれた少なくとも１種の特定の元素を加えたことを特徴とする熱電変換材料が提案されている。
【００１４】
また、特許文献６には、チタン酸化物あるいはストロンチウム酸化物とチタン酸化物を主構成成分に含む複合酸化物よりなる熱電変換材料の製造方法において、金属チタンを原料中に含んだものを熱処理することを特徴とする導電率が１００Ｓ/ｃｍ以上の熱電変換材料の製造方法が提案されている。
【００１５】
また、特許文献７には、チタンとストロンチウムを主成分とし、そのストロンチウムの９ｍｏｌ％から１５ｍｏｌ％がセリウムまたはプラセオジウムで置換されており、ゼーベック係数が−７０μＶ／Ｋから−１００μＶ／Ｋの範囲内の値を示す酸化物で、特に、Ａをストロンチウム及びセリウム、またはストロンチウム及びプラセオジウム、Ｂをチタンとするとき、一般式ＡＢＯ３、Ａ３Ｂ２Ｏ７、またはＡ２ＢＯ４で示されるペロブスカイト構造またはペロブスカイト構造に関連した結晶構造を有する酸化物が提案されている。
【００１６】
また、特許文献８には、Ａをストロンチウム、Ｂをチタン、Ｏを酸素とするときに、一般式ＡＢＯ３、Ａ３Ｂ２Ｏ７、またはＡ２ＢＯ４により記述されるペロブスカイト構造、または、ペロブスカイト構造と岩塩構造とが積層してなる結晶構造を有し、結晶中のストロンチウムの１〜３原子％がセリウムにより置換されており、結晶中に３×１０１８〜６×１０１８原子／ｃｍ3の水素を含有するｎ型熱電変換材料が提案されている。
【００１７】
また、特許文献９には、Ａをストロンチウム、Ｂをチタン、Ｏを酸素とするときに、一般式ＡＢＯ３で示されるペロブスカイト構造からなる化合物を主成分とし、ストロンチウムの１〜５原子％がセリウムで置換され、チタンの１〜１０原子％に相当するジルコニウム又はハフニウムが過剰に存在するｎ型熱電変換材料が提案されている。
【発明の概要】
【発明が解決しようとする課題】
【００１８】
しかしながら、上記特許文献１および上記特許文献２により提案された方法によると、確かにある程度配向された熱電材料を提供することが可能であるが、いずれもその配向度には限界があり、さらに、配向した成形物を焼結あるいは焼成して緻密化する際に配向度が低下するため、その配向性がまだ十分ではないという不具合が生じている。
【００１９】
また、上記特許文献３により提案された方法によると、磁場中において焼結を行うことにより、電気的配向性を得ているのみであり、磁場強度が小さいため、結晶そのものを配向することができず、かえって電気抵抗や熱伝導率等の物理的特性の異方性を減少又は消失させてしまって、結晶組織の配向度を大きくし、ある方向における熱伝導率や比抵抗を小さくするための結晶組織制御方法という目的では用いることができないのが現状である。
【００２０】
これより熱電材料の結晶配向度を大きくでき、その配向度を減少させることなく熱電材料を製造できる方法並びに十分な配向度を有した熱電材料が切望されていた。
【００２１】
また、上記特許文献４〜９により提案されたＳｒ−Ｔｉ系酸化物熱電材料では、微細組織の配向等がなされていないために、熱伝導率及び比抵抗を小さくすることができないという不具合が生じているのが現状である。
【００２２】
これより熱伝導率及び比抵抗を小さくでき、その結果優れた熱電特性を有するｎ型酸化物系熱電材料が切望されていた。
【００２３】
本発明は、以上の従来技術における課題に鑑みてなされたものであり、結晶配向度が大きく、かつ熱伝導率及び比抵抗を小さくすることが可能な、優れた熱電特性を有する配向熱電材料の製造方法及びその製造方法により形成された配向熱電材料を提供することを目的とする。
【課題を解決するための手段】
【００２４】
前記課題を解決するために提供する本発明は、以下の通りである。なお、カッコ内に本発明を実施するための形態において対応する部位及び符号等を示す。
〔１〕  少なくとも熱電材料成分及び磁性成分を含有し、結晶が一定の方向に配向した配向熱電材料において、前記磁性成分は少なくとも炭素成分を含有することを特徴とする配向熱電材料（図３）。
〔２〕  前記磁性成分は、炭素成分を含有する強磁性成分を少なくとも含むことを特徴とする前記〔１〕に記載の配向熱電材料。
〔３〕  前記磁性成分は、炭素成分を含有する常磁性成分を少なくとも含むことを特徴とする前記〔１〕に記載の配向熱電材料。
〔４〕  前記磁性成分は、炭素成分を含有する超常磁性成分を少なくとも含むことを特徴とする前記〔１〕に記載の配向熱電材料。
〔５〕  前記熱電材料成分は、少なくともＳｒ，Ｔｉの酸化物を主成分とする熱電材料成分を含有することを特徴とする前記〔１〕〜〔４〕のいずれかに記載の配向熱電材料。
〔６〕  前記熱電材料成分は、少なくともＳｒ，Ｔｉ及びＯから構成される化合物を含有することを特徴とする前記〔１〕〜〔５〕のいずれかに記載の配向熱電材料。
〔７〕  前記熱電材料成分は、ＳｒＴｉＯ3あるいはＳｒＯ(ＳｒＴｉＯ3)n（ｎは1以上の整数）を含有することを特徴とする前記〔６〕に記載の配向熱電材料。
〔８〕  微粒子の集合体より構成され、該微粒子がそれぞれ一定の方向に配向していることを特徴とする前記〔１〕〜〔７〕のいずれかに記載の配向熱電材料。
〔９〕  熱電材料を磁場中で成形して配向熱電材料を製造する配向熱電材料の製造方法において、前記熱電材料中に、炭素成分を含有する強磁性成分を添加する工程（ステップＳ１２）を具備したことを特徴とする配向熱電材料の製造方法（図１）。
〔１０〕  熱電材料を磁場中で成形して配向熱電材料を製造する配向熱電材料の製造方法において、前記熱電材料中に、炭素成分を含有する常磁性成分を添加する工程（ステップＳ１２）を具備したことを特徴とする配向熱電材料の製造方法（図１）。
〔１１〕  熱電材料を磁場中で成形して配向熱電材料を製造する配向熱電材料の製造方法において、前記熱電材料中に、炭素成分を含有する超常磁性成分を添加する工程（ステップＳ１２）を具備したことを特徴とする配向熱電材料の製造方法（図１）。
【発明の効果】
【００２５】
本発明の配向熱電材料によれば、熱電材料成分中に炭素成分を含有する磁性成分（常磁性成分、強磁性成分、超常磁性成分）を添加することにより、磁場による配向が可能になるとともに、熱伝導率及び比抵抗を小さくすることが可能になるので、優れた熱電特性を有する熱電材料を提供することができる。
本発明の配向熱電材料の製造方法によれば、簡便な方法により、結晶配向度が大きく、熱伝導率及び比抵抗が小さな配向熱電材料を製造することができる。
【図面の簡単な説明】
【００２６】
【図１】本発明に係る配向熱電材料の製造工程の一例を示したものである。
【図２】結晶の配向性を有していない熱電材料（多結晶体）の概念図である。
【図３】炭素成分を含有する磁性微粒子並びに熱電材料微粒子が磁化率の大きい方向に１軸配向した配向成形体の様子を示した概念図である。
【発明を実施するための形態】
【００２７】
以下に、本発明に係る配向熱電材料及びその製造方法の実施形態について説明する。
図１は、本発明に係る配向熱電材料の製造工程の一例を示したものである。
本発明に係る配向熱電材料の製造工程は、熱電材料微粒子の合成工程（ステップＳ１１）、炭素成分含有磁性成分の添加工程（ステップＳ１２）、分散液の作製工程（ステップＳ１３）、磁場中での成形工程（ステップＳ１４）、及び磁場中の熱処理工程（ステップＳ１５）からなる。なお、分散液の作製工程（ステップＳ１３）は、分散液を特に用いない場合には不要である。以下、各工程について説明する。
【００２８】
（Ｓ１１；熱電材料微粒子の合成工程）
最初の工程は、熱電材料微粒子の合成工程である。この微粒子は、磁化率の異方性を有していることが必要である。すなわち、任意の方向には磁化率：χが小さく、他の任意の方向においては磁化率が大きく、その両方向の磁化率の差：△χはできるだけ大きい方が磁場を用いて配向熱電材料を製造するには好ましい。
【００２９】
ここでは、微粒子の例に関して述べているが、必ずしも微粒子である必要はない。また、もともと結晶構造に異方性がある場合は、それによって磁化率の異方性をも有することが可能である。この意味からも、例えば、酸化物の層状化合物は配向熱電材料を製造するための原料として好ましい。この化合物は層状になっているため、層の積層方向とそれに垂直方向で磁化率が大きく異なっており、磁場で配向することによって熱電特性を向上させることが可能になるわけである。
【００３０】
（Ｓ１２；炭素成分含有磁性成分の添加工程）
次の工程は、磁性成分の添加工程である。磁場による配向熱電材料の形成を考慮した場合には、添加する磁性成分としては、強磁性成分、常磁性成分、及び超常磁性成分が適している。なお、配向熱電材料としての熱伝導率及び比抵抗を小さくするために、これらの磁性成分は炭素成分を含有する必要がある。
【００３１】
これらの磁性成分が、磁化率の異方性を有していると、さらに好適である。また、添加した磁性成分は、全体に均一に分布するように、必要に応じて均一分布化処理を施しても問題ない。添加する量に関しては、添加する磁性成分の磁気特性及びその形状等によって異なるため、添加する磁性成分によって最適な添加量を適宜選択すればよい。
【００３２】
（Ｓ１３；分散液の作製工程）
次の工程は、上記のように磁性成分（磁性微粒子）を添加した熱電材料の微粒子を溶媒中に分散する分散液作製の工程である。上述のように分散液を特に用いない場合は、この工程を省略することができる。
【００３３】
分散液としては、水、有機溶媒、無機溶媒、いずれを用いても特に問題ない。いずれの場合にも、微粒子が、凝集することなく溶媒中に分散していることが必要である。そのために、必要に応じて超音波分散を行ったり、あるいは界面活性剤等を添加したりしても問題ない。
【００３４】
ここで、ステップＳ１２で添加するとした磁性成分を、上記工程（ステップＳ１２）で添加せず（上記工程を経ず）、本工程で添加しても問題ない。その場合は、磁性成分をそのまま添加しても問題ないし、磁性成分を分散液とした後に添加しても問題ない。適宜選択すればよい。
【００３５】
（Ｓ１４；磁場中での成形工程）
次の工程は、上記熱電材料の微粒子の分散液（分散液を用いない場合は集合体）を磁場中に挿入し、成形体とする工程である。
【００３６】
磁化率の異方性を有した微粒子は、磁場により配向させることが可能である。微粒子が置かれている状態にもよるが、磁場強度をＨとすると、次式（２）の関係を満たすような磁場強度の場合に、磁化率の大きい方向を磁場印加方向に配向させることが可能になる。
Ｈ２≫２ｋＴ／Δχ  ・・・（２）
ｋ：ボルツマン定数
Ｔ：絶対温度
Δχ：磁化率の異方性
【００３７】
しかしながら、熱電材料は一般的には強磁性体ではないので、その配向のためには、非常に大きい磁場強度を必要とする。この磁場強度としては、２Ｔより大きい場合が、熱電材料を配向するためには好ましく、より好ましくは５Ｔ以上の磁場であり、さらに好ましくは１０Ｔ以上の磁場である。この工程により、磁化率の異方性を有した微粒子が磁化率の大きい方向を、印加した磁場の方向に配向した成形体が形成される。
【００３８】
ここで、本発明のように、熱電材料中に、炭素成分を含有する強磁性成分、常磁性成分及び超常磁性成分といった炭素成分を含有する磁性成分が添加されている場合は、より配向性の良好な熱電材料を製造することが可能である。
【００３９】
さらには、添加する磁性成分の、磁気特性並びに形状によっては、より小さい磁場強度においても、配向熱電材料を製造することが可能になり、生産性の向上に貢献できるものである。
【００４０】
（Ｓ１５；磁場中の熱処理工程）
続いての工程は、この成形体を熱処理により緻密化を行い、強度の大きいバルク体を形成する磁場中熱処理の工程である。
【００４１】
この熱処理による緻密化工程には、微粒子原料をバルク化する焼結の工程も含まれる。従来の配向熱電材料を製造する方法では、配向した成形体を形成した後、この熱処理による緻密化を行う工程で、その配向度を小さくしてしまっていた。これは、熱処理により、せっかく配向していた粒子等がその一部の領域がランダムな方向を向いてしまうためである。
【００４２】
これに対して、磁場中での熱処理（焼結も含む）を行うことにより緻密化を行う場合は、この工程においても配向度を維持することが可能になるため、極めて配向性の良い熱電材料のバルク体を形成することができるわけである。但し、この場合は、温度が高温になるため、磁化率が低下し、それによって磁化率の異方性が減少することが考えられ、その場合には、それに応じた磁場強度にすることが必要になる。
【００４３】
この工程に於いても、本発明のように、熱電材料中に、炭素成分を含有する強磁性成分、常磁性成分、及び超常磁性成分といった炭素成分を含有する磁性成分が添加されている場合は、より配向性の良好な熱電材料を製造することが可能である。
【００４４】
さらには、添加する磁性成分の、磁気特性並びに形状によっては、より小さい磁場強度においても、配向熱電材料を製造することが可能になり、生産性の向上に貢献できるものである。
【００４５】
以上は、熱電材料を配向成形体にした後、熱処理により緻密化する場合を説明したが、熱電材料の前駆体を同様な方法で配向成形体とし、熱処理により熱電材料を合成することも可能である。
【００４６】
図２は、結晶の配向性を有していない熱電材料（多結晶体）の概念図であり、構成要素である熱電材料の結晶粒１のそれぞれは、磁化率の異方性がばらばらの（ランダムな）方向を向いている（図２中の各結晶粒１中の点線の方向が磁化率の大きい方向に相当する。）。
【００４７】
それに対し、本発明により製造した配向熱電材料（多結晶体）は、添加した炭素成分を含有する磁性成分が印加した磁場方向に配向する性質を利用することにより、より簡易的に全体が磁化率の異方性に沿って配向しており、すなわち、磁化率の大きい方向が試料全体で揃うことが可能になる。
【００４８】
図３は、本発明により製造した配向熱電材料（多結晶体）の概念図であり、添加した炭素成分を含有する磁性微粒子４の磁性成分（強磁性成分、常磁性成分、超常磁性成分）が印加した磁場方向に配向し、磁化率の大きい方向が熱電材料微粒子５を含めた試料全体で揃う様子を示している（図３において、点線の方向が磁化率の大きい方向に相当する。）。
【００４９】
例えば、この磁化率の異方性に対して比抵抗あるいは熱伝導率等の電気的特性の異方性が対応する酸化物の層状化合物から構成される熱電材料等では、特定の方向において、熱電特性を向上させることが可能になる。
【００５０】
例えば、特定の方向において比抵抗を小さくすることができれば、その他の物理定数が一緒であってもその方向における性能指数Ｚは大きくなり、その方向で優れた熱電特性が得られることになる。
【００５１】
また、熱伝導率の小さい方向を利用して、一端を高温とし、他端を低温とすることにより、両端での温度差を大きく取ることが可能になり、それによって取り出せる電力を向上することが可能になるわけである。
【００５２】
このように本発明を用いると、熱電材料成分に、炭素成分を含有する強磁性成分、常磁性成分、超常磁性成分といった炭素成分を含有する磁性成分を添加し、磁場中で配向成形体を形成することにより、磁化率の異方性に沿って配向した成形体を得ることができる。
【００５３】
さらに磁場中で熱処理を行い、配向成形体の緻密化を行うことにより、磁化率の異方性に沿って配向したままの（配向性を低下させないで）強度の大きいバルク体を形成することが可能になる。
【００５４】
またこのとき、熱電材料成分として、少なくともＳｒ，Ｔｉの酸化物を主成分とする熱電材料成分を含有することとし、好ましくは少なくともＳｒ，Ｔｉ及びＯから構成される化合物を含有することとし、より好ましくはＳｒＴｉＯ3あるいはＳｒＯ(ＳｒＴｉＯ3)n（ｎは1以上の整数）を含有することとする。これにより、優れた熱電特性を有するｎ型熱電材料を提供することができる。
【００５５】
以上説明したように、非常に簡便な方法にて、従来その製造が困難であった非常に良好な配向性を有した熱電材料の製造が可能になり、本発明で製造した配向性熱電材料は、特定の方向において非常に高い熱電特性を有することができ、さらに、磁性成分が炭素成分を含有することにより、熱伝導率及び比抵抗を小さくできることから、優れた熱電特性を有することができるものである。
【実施例】
【００５６】
以下、本発明の実施例を説明する。
（実施例１）
（ａ）試料１の作製
次の手順で試料１を作製した。
（Ｓ２１）  ＳｒＣＯ3粉末とＴｉＯ2粉末をモル比がＳｒ:Ｔｉ＝１:１となるように秤量した後、媒体をエタノールとしたボールミルにて２０時間混合し乾燥した。
（Ｓ２２）  乾燥した粉末は金型を用いて圧力６０Ｍｐａで加圧成形した。
（Ｓ２３）  成形体をＡｌ2Ｏ3製の容器に入れ、電気炉を用いて大気中１２００℃にて２０時間仮焼成を行った。
（Ｓ２４）  仮焼成後の成形体は乳鉢で粉砕した後、媒体をエタノールとしたボールミルにて２０時間湿式粉砕し乾燥することにより、ＳｒＴｉＯ3微粒子を得た。
（Ｓ２５）  得られたＳｒＴｉＯ3微粒子は、超伝導マグネットを使用して１０Ｔ（テスラ）の磁場を印加しながら再度金型を用いて圧力６０Ｍｐａで加圧成形し、この結果、１軸方向に配向した成形体が得られた（試料１）。
【００５７】
（ｂ）試料２の作製
これに対し、前記ステップＳ２５に代わるステップＳ２６として、粉砕して得られたＳｒＴｉＯ3微粒子中に、常磁性成分として、Ｆｅ−１８％Ｃｒ−１２％Ｎｉ−０．１２％Ｃ合金の微粒子を５％添加した複合微粒子を、同様に超伝導マグネットを用いて１０Ｔ（テスラ）の磁場を印加しながら金型を用いて圧力６０Ｍｐａで加圧成形し、この結果、１軸方向に配向した成形体が得られた（試料２）。
【００５８】
走査型電子顕微鏡を用いて、両試料の配向性を評価した結果、試料１と比較して試料２の配向性の方が良好であった。
このように、炭素成分を含有した常磁性成分の添加により、熱電材料であるＳｒＴｉＯ3成形体の配向性を向上させることができた。
【００５９】
（比較例１）
実施例１におけるステップＳ２６に代えて、ＳｒＴｉＯ3微粒子中に添加する常磁性成分として、Ｆｅ−１８％Ｃｒ−１２％Ｎｉ合金の微粒子を５％添加した複合微粒子を、同様に超伝導マグネットを用いて１０Ｔの磁場を印加しながら成形し、この結果、１軸方向に配向した成形体が得られた（試料３）。
この試料３について走査型電子顕微鏡を用いて配向性を評価した結果、試料１と比較して試料３の配向性の方が良好であった。このように、常磁性成分の添加により、熱電材料であるＳｒＴｉＯ3成形体の配向性を向上させることができた。
【００６０】
（実施例２）
実施例１で合成した試料２と比較例１で合成した試料３をそれぞれＡｌ2Ｏ3製の容器に入れ、電気炉を用いてＡｒ雰囲気中で１４００℃にて１０時間焼結を行い、試料２を焼結したものを試料４、試料３を焼結したものを試料５とした。
試料４と試料５の比抵抗を測定した結果、試料４のほうが試料５よりも比抵抗が小さかった。このように、添加する常磁性成分の微粒子に炭素成分を含有させることにより、熱電材料であるＳｒＴｉＯ3焼結体の比抵抗を小さくすることができた。
【００６１】
（実施例３）
実施例１において、前記ステップＳ２６に代わるステップＳ２７として、ＳｒＴｉＯ3微粒子中に添加する磁性成分として、強磁性のＦｅ−７％Ａｌ−２％Ｃ合金の微粒子を５％添加した複合微粒子を、同様に超伝導マグネットを用いて１０Ｔの磁場を印加しながら成形し、この結果、１軸方向に配向した成形体が得られた（試料６）。
この試料６について走査型電子顕微鏡を用いて配向性を評価した結果、試料１と比較して試料６の配向性の方が良好であった。このように、炭素成分を含有する強磁性成分の添加により、熱電材料であるＳｒＴｉＯ3成形体の配向性を向上させることができた。
【００６２】
（比較例２）
実施例３におけるステップＳ２７に代えて、ＳｒＴｉＯ3微粒子中に添加する磁性成分として、強磁性のＦｅ−７％Ａｌ合金の微粒子を５％添加した複合微粒子を、同様に超伝導マグネットを用いて１０Ｔの磁場を印加しながら成形し、この結果、１軸方向に配向した成形体が得られた（試料７）。
この試料７について走査型電子顕微鏡を用いて配向性を評価した結果、試料１と比較して試料７の配向性の方が良好であった。このように、強磁性成分の添加により、熱電材料であるＳｒＴｉＯ3成形体の配向性を向上させることができた。
【００６３】
（実施例４）
実施例３で合成した試料６と比較例２で合成した試料７をそれぞれＡｌ2Ｏ3製の容器に入れ、電気炉を用いてＡｒ雰囲気中で１４００℃にて１０時間焼結を行い、試料６を焼結したものを試料８、試料７を焼結したものを試料９とした。
試料８と試料９の比抵抗を測定した結果、試料８のほうが試料９よりも比抵抗が小さかった。このように、添加する強磁性微粒子に炭素成分を含有させることにより、熱電材料であるＳｒＴｉＯ3焼結体の比抵抗を小さくすることができた。
【００６４】
（実施例５）
実施例１におけるステップＳ２５並びに実施例３におけるステップＳ２７それぞれにおいて、成形体を形成する際の超伝導マグネットの磁場強度を変化させ、それ以外はそれぞれの工程と同じ条件で試料を作製し、走査型電子顕微鏡を用いて配向性を評価した。
その結果、実施例１のＳｒＴｉＯ3微粒子のみを用いた場合は、５Ｔ以上の磁場強度で良好な配向性が確認できたのに対し、実施例３のようにＳｒＴｉＯ3微粒子中に炭素成分を含有する強磁性のＦｅ−７％Ａｌ−２％Ｃ合金の微粒子を５％添加した複合微粒子を用いた場合には、２Ｔ以上の磁場強度で良好な配向性が確認できた。このように、炭素成分を含有する強磁性成分を添加した場合には、より小さい磁場強度で良好な熱電材料であるＳｒＴｉＯ3の配向成形体を形成することができた。
【００６５】
（実施例６）
実施例１において形成した成形体（試料１）と、実施例３において形成した成形体（試料６）をそれぞれＡｌ2Ｏ3製の容器に入れ、１４００℃で１０時間Ａｒ雰囲気中にて焼結を行った。なお、その際、高温強磁場熱処理装置を用いて１５Ｔの磁場を印加しながら焼結を行った。また、このときの磁場の印加方向は、配向成形体の磁化率の大きい方向と一致させた。
焼結後の両試料の微細組織を走査電子顕微鏡にて観察したところ、炭素成分を含有する強磁性成分を添加した試料（試料６）の方が、配向性が良好であった。このように、炭素成分を含有する強磁性成分を添加した場合には、熱電材料であるＳｒＴｉＯ3焼結体においても、配向性を良好にすることができた。
【００６６】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００６７】
１    熱電材料の結晶粒
４    炭素成分を含有する磁性微粒子
５    熱電材料微粒子
【先行技術文献】
【特許文献】
【００６８】
【特許文献１】特開２０００−２１１９７１号公報
【特許文献２】特開２００２−１６２９７号公報
【特許文献３】特開２００１−２２３３９６号公報
【特許文献４】特開平８−２３１２２３号公報
【特許文献５】特開平８−２３６８１８号公報
【特許文献６】特開平８−２４２０２１号公報
【特許文献７】特開２００５−７９１６４号公報
【特許文献８】特開２００６−２４６３２号公報
【特許文献９】特開２００６−１７９８０７号公報
【図１】
0005533268.tif 000002
【図２】
0005533268.tif 000003
【図３】
0005533268.tif 000004